Спеченный фрикционный материал на основе меди
COPPER-BASED SINTERED FRICTION MATERIAL

Изобретение касается спеченных материалов на основе меди, которые могут быть использованы для изготовления деталей машин, работающих в условиях трения.
Известен фрикционный материал на основе меди, содержащий, мас.%: олово 9,0; свинец 7,0; углерод 5,0; железо 4,0; асбест 3,0; медь 72,0 [1]. Максимальный износ такого материала за 30 торможений составляет 7 мкм.
Задачей изобретения является повышение износостойкости материала.
Технический результат достигается тем, что спеченный фрикционный материал на основе меди, содержащий олово, свинец, углерод, железо, асбест, медь, дополнительно содержит сурьму при следующем соотношении компонентов, мас.%: олово 7,0-9,0; свинец 7,0-9,0; углерод 0,2-0,3; железо 2,5-3,5; асбест 1,0-1,5; сурьма 0,1-0,15; медь - остальное.
В таблице приведены составы спеченного фрикционного материала на основе меди.
Максимальный износ материала (30 торможений) составит ~5 мкм для всех приведенных в таблице составов.
В составе спеченного материала на основе меди компоненты проявляют себя следующим образом. Асбест незначительно снижает прочность материала, но препятствует образованию заусениц при трении, как свинец, углерод, железо уменьшают износ материала при трении. Железо и сурьма увеличивают твердость и износостойкость материала. Олово увеличивает прочность материала, препятствует возникновению и развитию трещин при механических нагрузках.
2
Порошкообразные компоненты материала дозируют в требуемых количествах, прессуют под давлением 3,5-3,8 т/см в заготовки и спекают в вакууме при температуре ~1000°С.
Источник информации
1. Словарь-справочник по трению, износу и смазке деталей машин. - Киев: Наук. думка, 1979. - С. 170.